ШИХТА ДЛЯ ПОЛУЧЕНИЯ СТЕКЛА
MIXTURE FOR MAKING GLASS

Изобретение относится к области технологии силикатов и касается производства стекла, которое может быть использовано для изготовления облицовочной плитки.
Известна шихта для получения стекла, включающая соду, кварцевый песок, диопсидовую породу 25,9-85,0 мас.% (с содержанием примесей не более 15,0 мас.%) [1].
Задачей изобретения является повышение водостойкости стекла.
Технический результат достигается тем, что шихта для получения стекла, включающая соду и кварцевый песок, дополнительно содержит вспученный вермикулит при следующем соотношении компонентов, мас.%: сода 5,0-10,0; кварцевый песок 65,0-75,0; вспученный вермикулит 20,0-25,0.
В таблице приведены составы шихты для получения стекла.
Компоненты
Состав, мас.%:
1
2
3
Сода
5,0
7,5
10,0
Кварцевый песок
75,0
70,0
65,0
Вспученный вермикулит
20,0
22,5
25,0
Водостойкость, гидролитический класс
I
I
II
Стекло водостойко, а также устойчиво в слабом (0,5%) водном растворе мыла.
Стекло может быть получено в стекловаренных печах любой конструкции при температуре 1430-1470°С.
Источник информации:
1. SU 1530588, С03С 6/00, 1990.